(57)【特許請求の範囲】
【請求項１】
着色剤としてＣ．Ｉ．ピグメントイエロー７４を少なくとも含んでなるインク組成物であって、前記Ｃ．Ｉ．ピグメントイエロー７４の副生成物である、下記式：
【化１】
0005393946.tif 000008
および／または下記式：
【化２】
0005393946.tif 000009
で表されるアニシダイド化合物の含有量が１〜２０ｐｐｍである、インク組成物。
【請求項２】
前記Ｃ．Ｉ．ピグメントイエロー７４が、ｍ−ニトロ−ｏ−アニシジンとアセト酢酸−ｏ−アニシダイドとのカップリング反応によって得られるものである、請求項１に記載のインク組成物。
【請求項３】
前記着色剤が、インク組成物全体に対して、１〜１０重量％含まれてなる、請求項１または２に記載のインク組成物。
【請求項４】
インク組成物の液滴を吐出し、該液滴を記録媒体に付着させて印字を行うインクジェット記録方法であって、インク組成物として請求項１〜３のいずれか一項に記載のインク組成物を用いる、インクジェット記録方法。
【請求項５】
請求項４に記載のインクジェット記録方法によって記録が行われた、記録物。
【発明の詳細な説明】
【発明の背景】
【０００１】
発明の分野
本発明は、着色剤としてＣ．Ｉ．ピグメントイエロー７４を含有するインク組成物に関し、さらに詳細には、耐光性に優れかつ吐出不良を起こさない、Ｃ．Ｉ．ピグメントイエロー７４含有インク組成物に関する。
【０００２】
背景技術
着色剤として顔料を用いた顔料系インクは、一般に水に不溶であるため、顔料を安定分散させて沈降を防ぎ、長期にわたる良好な経時安定性が求められている。
【０００３】
例えば、再公表２００３−９７７５３号公報（特許文献１）には、微細なノズルからインク滴を噴射させるために、顔料を微分散させ、さらに顔料に高分子系分散剤を十分に吸着させる処理を施した、吐出性が良好で経時安定性にも優れる顔料分散液が報告されている。
【０００４】
インクジェット記録用インクに使用されるイエロー顔料としてＣ．Ｉ．ピグメントイエロー７４が知られている。この顔料は、Ｃ．Ｉ．ピグメントイエロー １１０やＣ．Ｉ．ピグメントイエロー １２８等の他のイエロー顔料と比較して、発色性の観点からは優れるものの、耐光性に劣るといった問題がある。
【０００５】
この耐光性の問題に対し、Ｃ．Ｉ．ピグメントイエロー７４の製造工程において反応温度を制御することにより１次粒子径を大きくさせ、かつ粒子径を均一化させることにより、耐光性が向上することが知られている。また、特開平５−７０７２５号公報（特許文献２）には、Ｃ．Ｉ．ピグメントイエロー７４において、置換基の異なる特定成分の一部を置き換え、ロジン等の表面処理を行うことにより、耐光性などの各種堅牢性が向上することが開示されている。
【０００６】
さらに、耐光性の観点から、Ｃ．Ｉ．ピグメントイエロー７４の製造工程において反応温度を５０℃以上とし、かつ顔料の粒子径を均一化させることにより耐光性が向上することが知られているが、このようなＣ．Ｉ．ピグメントイエロー７４を用いたインクは、吐出性が問題となる場合があった。
【特許文献１】再公表２００３−９７７５３号公報
【特許文献２】特開平５−７０７２５号公報
【発明の概要】
【０００７】
本発明者らは、今般、イエロー顔料として、ｍ−ニトロ−ｏ−アニシジンとアセト酢酸−ｏ−アニシダイドとを５０℃以上でカップリングさせたＣ．Ｉ．ピグメントイエロー７４用いると、インク流路内でインクが目詰まりを起こし、インクの吐出不良が生じる場合があること気づき、この吐出不良の原因が、Ｃ．Ｉ．ピグメントイエロー７４の合成時の副生成物であるアニシダイド化合物がインク流路内に析出することによるものであることを見出した。
【０００８】
そして、インク組成物中に含まれるこのアニシダイド化合物の含有量を特定の範囲とすることにより、耐光性に優れかつ吐出不良を起こさない、Ｃ．Ｉ．ピグメントイエロー７４含有インク組成物が得られる、との知見を得た。本発明はかかる知見によるものである。
【０００９】
したがって、本発明の目的は、耐光性に優れかつ吐出不良を起こさない、Ｃ．Ｉ．ピグメントイエロー７４含有インク組成物を提供することにある。
【００１０】
本発明によるインク組成物は、着色剤としてＣ．Ｉ．ピグメントイエロー７４を少なくとも含んでなるインク組成物であって、前記Ｃ．Ｉ．ピグメントイエロー７４の副生成物である、下記式（Ｉ）：
【化１】
0005393946.tif 000002
および／または下記式：
【化２】
0005393946.tif 000003
で表されるアニシダイド化合物の含有量が１〜２０ｐｐｍである。
【００１１】
本発明によれば、インク組成物中の式（I）および／または式（II）で表されるアニシダイド化合物の含有量を所定量とすることにより、耐光性に優れかつ吐出不良を起こさない、Ｃ．Ｉ．ピグメントイエロー７４含有インク組成物を実現できる。
【発明の具体的説明】
【００１２】
本発明によるインク組成物は、着色剤としてＣ．Ｉ．ピグメントイエロー７４を含んでなるインク組成物である。以下、本発明によるインク組成物の各構成成分について説明する。
【００１３】
着色剤
本発明によるインク組成物は、着色剤としてＣ．Ｉ．ピグメントイエロー７４を使用する。このＣ．Ｉ．ピグメントイエロー７４は、通常、ｍ−ニトロ−ｏ−アニシジンとアセト酢酸−ｏ−アニシダイドとをカップリング反応させることにより得られる。具体的には、ｍ−ニトロ−ｏ−アニシジンのジアゾ化反応を行い、この反応液中にアセト酢酸−ｏ−アニシダイドの溶液を混合し、カップリング反応を行うことにより、Ｃ．Ｉ．ピグメントイエロー７４を合成することができる。
【００１４】
本発明においては、このカップリング反応の際に、Ｃ．Ｉ．ピグメントイエロー７４の副生成物として、アセト酢酸−ｏ−アニシダイドの環状三量体が生成することを見出すとともに、この副生成物がインク組成物中で結晶化して析出することが原因で、Ｃ．Ｉ．ピグメントイエロー７４を用いたインク組成物が吐出不良や目詰まりを生じる原因であることを見出した。
【００１５】
Ｃ．Ｉ．ピグメントイエロー７４の合成時の副生成物であるアセト酢酸−ｏ−アニシダイドの環状三量体（以下、アニシダイド化合物とも言う。）は、下記の２種類の化学構造（I）および（II）を有している。
【化３】
0005393946.tif 000004
【化４】
0005393946.tif 000005
【００１６】
本発明においては、このアニシダイド化合物のインク組成物中含有量を１〜２０ｐｐｍとすることで、耐光性に優れかつ吐出不良を起こさない、Ｃ．Ｉ．ピグメントイエロー７４含有インク組成物を実現できる。
【００１７】
インク組成物中のアニシダイド化合物の含有量を定量する方法としては、例えば、高速液体クロマトグラフィー（以下、ＨＰＬＣとも言う。）が挙げられ、下記の定量条件にて、アニシダイド化合物由来の特定ピークのエリア面積によって定量することができる。
高速液体クロマトグラフィーの定量条件：
・分析装置：ＨＰＬＣ（Ｓｈｉｍａｚｕ製）
・カラム：ＴＯＳＯＨ
・検出器：ＵＶ２５４ｎｍ
・流速：０．７ｍｌ／分
・溶離液：アセトニトリル：イオン交換水：酢酸＝５００：５００：０．１
【００１８】
アニシダイド化合物のインク組成物中含有量を１〜２０ｐｐｍとするには、用いる着色剤であるＣ．Ｉ．ピグメントイエロー７４を、デカンテーションや限外濾過等によって精製し、アニシダイド化合物の結晶物を除去することにより達成できる。
【００１９】
また、Ｃ．Ｉ．ピグメントイエロー７４の合成の際のカップリング反応温度を制御することによっても副生成物であるアニシダイド化合物の含有量を上記の範囲にすることができる。Ｃ．Ｉ．ピグメントイエロー７４の色相は、通常、ｍ−ニトロ−ｏ−アニシジンとアセト酢酸−ｏ−アニシダイドとのカップリング反応温度によって調節されている。Ｃ．Ｉ．ピグメントイエロー７４の色相を所望の範囲内とするためには、カップリング反応の温度を５０℃とする必要がある。
【００２０】
本発明においては、このカップリング温度と副生成物であるアニシダイド化合物の含有量とが密接に関係していることを見出した。すなわち、通常行われているカップリング温度（５０℃）よりも低い温度でカップリング反応を行うことにより、アニシダイド化合物の生成が抑制されることを見出した。具体的には、カップリング温度を３０℃以下とすることにより、インク組成物中のアニシダイド化合物の含有量を１〜２０ｐｐｍとすることができる。しかしながら、カップリング温度を下げると、得られる顔料の色相において、Ｌ＊ａ＊ｂ＊表色系で表示した場合にＬ＊やｂ＊の値はほとんど変化しないものの、ａ＊の値が増加して色彩が赤味を帯び、所望する色彩（すなわち、ａ＊値が−１〜１０の範囲）からずれてしまう。所望の色彩とするためには、カップリング温度を、３０〜５０℃とすることが好ましい。あるいは、分散時間を増加させて赤味へのシフトを抑制し、所望の色彩を維持することもできる。例えば、３０℃以下のカップリング反応によってＣ．Ｉ．ピグメントイエロー７４を合成した場合であっても、顔料の分散工程を通常よりも長時間行うことによって、赤味を帯びていない所望の色彩に調製することができる。
【００２１】
着色剤以外の成分
本発明によるインク組成物は、上記のイエロー顔料を着色剤として含んでなるものであり、着色剤に加えて、水、水溶性有機溶剤、湿潤剤、高分子分散剤、界面活性剤、その他各種添加剤を含むことができる。
【００２２】
本発明においては、着色剤をインク全体に対して１〜１０重量％程度の範囲で含有していることが好ましい。
【００２３】
本発明によるインク組成物の溶媒は水と水溶性有機溶媒からなるものが好ましい。水は、イオン交換水、限外濾過水、逆浸透水、蒸留水等の純水、または超純水を用いることができる。また、紫外線照射、または過酸化水素添加などにより滅菌した水を用いることにより、インク組成物を長期保存する場合にカビやバクテリアの発生を防止することができるので好適である。
【００２４】
また、水溶性有機溶媒は、好ましくは低沸点有機溶剤であり、その例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどが挙げられる。特に一価アルコールが好ましい。低沸点有機溶剤は、インクの乾燥時間を短くする効果がある。低沸点有機溶剤の添加量はインクの０.５〜１０重量％が好ましく、より好ましくは１.５〜６重量％の範囲である。
【００２５】
本発明よるインク組成物は、さらに高沸点有機溶媒などの湿潤剤を含んでなることが好ましい。湿潤剤の好ましい例としては、エチレングリコール、ジエチレングリコール、トリエチレングリコール、ポリエチレングリコール、ポリプロピレングリコール、プロピレングリコール、ブチレングリコール、１,２,６−ヘキサントリオール、チオグリコール、ヘキシレングリコール、グリセリン、トリメチロールエタン、トリメチロールプロパンなどの多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテルなどの多価アルコールのアルキルエーテル類、尿素、２−ピロリドン、Ｎ−メチル−２−ピロリドン、１,３−ジメチル−２−イミダゾリジノンなどが挙げられる。
【００２６】
これら湿潤剤の添加量は、インクの０.５〜４０重量％が好ましく、より好ましくは２〜２０重量％の範囲である。
【００２７】
本発明によるインク組成物は、高分子分散剤を含んでいるのが好ましい。高分子分散剤としては、天然高分子が挙げられる。具体的には、にかわ、ゼラチン、ガゼイン、アルブミンなどのタンパク質類、アラビアゴム、トラガントゴムなどの天然ゴム類、サボニンなどのグルコシド類、アルギン酸およびアルギン酸プロピレングリコールエステルアルギン酸トリエタノールアミン、アルギン酸アンモニウムなどのアルギン酸誘導体、メチルセルロース、カルボキシメチルセルロース、ヒドロキシエチルセルロース、エチルヒドロキシセルロースなどのセルロース誘導体などが挙げられる。さらに、高分子分散剤の好ましい例として合成高分子が挙げられ、ポリビニルアルコール類、ポリビニルピロリドン類、ポリアクリル酸、アクリル酸／アクリロニトリル共重合体、アクリル酸カリウム／アクリロニトリル共重合体、酢酸ビニル／アクリル酸エステル共重合体、アクリル酸／アクリル酸エステル共重合体などのアクリル酸系樹脂、スチレン／アクリル酸共重合体、スチレン／メタクリル酸共重合体、スチレン／メタクリル酸／アクリル酸エステル共重合体、スチレン／α−メチルスチレン／アクリル酸共重合体、スチレン／α−メチルスチレン／アクリル酸／アクリル酸エステル共重合体などのスチレン−アクリル樹脂、スチレン／マレイン酸共重合体、スチレン／無水マレイン酸共重合体、ビニルナフタレン／アクリル酸共重合体、ビニルナフタレン／マレイン酸共重合体、および酢酸ビニル／エチレン共重合体、酢酸ビニル／脂肪酸ビニル／エチレン共重合体、酢酸ビニル／マレイン酸エステル共重合体、酢酸ビニル／クロトン酸共重合体、酢酸ビニル／アクリル酸共重合体などの酢酸ビニル系共重合体およびそれらの塩が挙げられる。これらの中で、特に疎水性基を持つモノマーと親水性基を持つモノマーとの共重合体、および疎水性基と親水性基を分子構造中に併せ持ったモノマーからなる重合体、例えばスチレン／アクリル酸共重合体、スチレン／メタクリル酸共重合体等が好ましい。
【００２８】
本発明によるインク組成物は、さらに界面活性剤を含んでいてもよい。界面活性剤としては、アニオン性界面活性剤（例えばドデシルベンゼルスルホン酸ナトリウム、ラウリル酸ナトリウム、ポリオキシエチレンアルキルエーテルサルフェートのアンモニウム塩など）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなど）および、アセチレングリコール（オレフィンＹ、並びにサーフィノール８２、１０４、４４０、４６５、および４８５（いずれもAir Products and Chemicals Inc.製））、オルガノシロキサン系界面活性剤（ＢＹＫ３４７、３４８（いずれもビックケミー製））、リン酸エステル系界面活性剤（フォスファノールＲＳ−４１０、ＲＳ−６１０、ＲＳ−７１０（いずれも東邦化学工業株式会社製））が挙げられる。これらは単独使用または二種以上を併用することができる。
【００２９】
また、本発明においては、上記した着色剤以外の顔料および／または染料を適当量添加することもできる。
【００３０】
本発明によるインク組成物は、さらにノズルの目詰まり防止剤、防腐剤、酸化防止剤、導電率調整剤、ｐＨ調整剤、粘度調整剤、表面張力調整剤、酸素吸収剤などを添加することができる。
【００３１】
防腐剤・防かび剤の例としては、安息香酸ナトリウム、ペンタクロロフェノールナトリウム、２−ピリジンチオール−１−オキサイドナトリウム、ソルビン酸ナトリウム、デヒドロ酢酸ナトリウム、１,２−ジベンジンチアゾリン−３−オン（ＩＣＩ社のプロキセルＣＲＬ、プロキセルＢＮＤ、プロキセルＧＸＬ、プロキセルＸＬ−２、プロキセルＴＮ）等を挙げることができる。
【００３２】
さらに、ｐＨ調整剤、溶解助剤又は酸化防止剤の例として、ジエタノールアミン、トリエタノールアミン、プロパノールアミン、モルホリンなどのアミン類及びそれらの変成物、水酸化カリウム、水酸化ナトリウム、水酸化リチウムなどの無機塩類、水酸化アンモニウム、四級アンモニウム水酸化物（テトラメチルアンモニウムなど）、炭酸カリウム、炭酸ナトリウム、炭酸リチウムなどの炭酸塩類その他燐酸塩など、あるいはＮ−メチル−２−ピロリドン、尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸及びその塩を挙げることができる。
【００３３】
また、本発明によるインク組成物は、酸化防止剤及び紫外線吸収剤を含んでいてもよく、その例としては、チバガイギー社のＴｉｎｕｖｉｎ ３２８、９００、１１３０、３８４、２９２、１２３、１４４、６２２、７７０、２９２、Ｉｒｇａｃｏｒ ２５２ １５３、Ｉｒｇａｎｏｘ １０１０、１０７６、１０３５、ＭＤ１０２４、ランタニドの酸化物等を挙げることができる。
【００３４】
本発明によるインク組成物は、上記の各成分を適当な方法で分散・混合することよって製造することができる。好ましくは、まず顔料と高分子分散剤と水とを適当な分散機（例えば、ボールミル、サンドミル、アトライター、ロールミル、アジテータミル、ヘンシェルミキサー、コロイドミル、超音波ホモジナイザー、ジェットミル、オングミルなど）で混合し、均一な顔料分散液を調製し、次いで、別途調製した樹脂（樹脂エマルジョン）、水、水溶性有機溶媒、糖、ｐＨ調整剤、防腐剤、防かび剤等を加えて十分溶解させてインク溶液を調製する。十分に攪拌した後、目詰まりの原因となる粗大粒径及び異物を除去するためにろ過を行って目的のインク組成物を得ることができる。
【００３５】
本発明によれば、前述したインク組成物を使用して記録媒体に画像を形成する記録方法が提供される。とりわけ、本発明によるインク組成物は、インクジェット記録方式による記録方法に使用されることが好ましい。上記した着色剤を用いることにより、インクジェット記録方式においても、ノズル等のインク流路の目詰まりがなく、吐出不良が低減される。
【実施例】
【００３６】
以下、実施例によって本発明を具体的に説明するが、これらは本発明の範囲を限定するものではない。
【００３７】
なお、実施例中、部および％は、特に断らない限り重量基準である。
【００３８】
Ｃ．Ｉ．ピグメントイエロー７４（ＰＹ７４）の調製
（１）着色剤（ＰＹ７４―１）の調製
ｍ−ニトロ−ｏ−アニシジン７０．４部を水６００部と３５％塩酸１２８部とからなる溶液に溶解攪拌し、０℃に冷却した。さらに亜硝酸ナトリウム３０．３部を加え、５℃以下を保持しながら１時間攪拌して、ジアゾ化成分とした。一方、アセト酢酸−ｏ−アニシダイド９０部を水２３００部と水酸化ナトリウム１８部とからなる溶液に溶解した。これに９０％酢酸１６部を添加析出させ、ついで酢酸ナトリウム８５部を加えてカップリング成分とした。カップリング成分にジアゾ成分を３時間要して加えた。この間の反応は３０℃※1に保持した。カップリング終了後に、ロジン１５部を加え表面処理した。得られた顔料スラリーを濾過水洗し、さらにデカンテーションをおこない、圧搾して顔料（ＰＹ７４−１）分４５％のウエットケーキ３６７部を得た。
【００３９】
（２）着色剤（ＰＹ７４―２）の調製
反応温度を５０℃とした以外は、上記と同様の工程にて着色剤を調製し、ＰＹ７４−２を得た。
【００４０】
（３）着色剤（ＰＹ７４―３）の調製
反応温度を５℃とした以外は、上記と同様の工程にて着色剤を調製し、ＰＹ７４−３を得た。
【００４１】
インク組成物の調製
下記表１に示す各インク組成物を調製した。具体的には、上記に得られた顔料と分散剤とを混合し、サンドミルで直径０．５ｍｍガラスビーズとともに２時間分散させた。その後ガラスビーズを取り除き、粗大粒子を除去した後、１０μｍのメンブランフィルターでろ過し、実施例のインク組成物１〜７を得た。なお、表１に記載した各成分の添加量の単位は、特に指定する場合を除き「重量％」である。また、インク組成物中の色材濃度（固形分）は３％とした。
【表１】
0005393946.tif 000006
表中、
PY 74は、C.I.ピグメントイエロー74を表し、
顔料分散剤は、スチレン−アクリル酸樹脂を表し、
1,2-HDは、１，２−ヘキサンジオールを表し、
TEAは、トリエタノールアミンを表し、
BYK348は、オルガノシロキサン系界面活性剤（ビックケミー製）を表す。
【００４２】
評価
（１）保存安定性評価（目詰まり性代替評価）
上記のようにしてインク組成物を調製した後、インクを６０℃で１日以上放置し、その後１０μｍのフィルターを通過させた。そのフィルター表面を光学顕微鏡にて観察することにより異物発生の有無について確認した。
【００４３】
アニシダイド化合物が確認されなかったものを○、確認されたものを×とした。評価結果は、下記表２に示される通りであった。なお、この評価が×のインク組成物を用いてインクジェットプリンタによる印字を行ったところ、吐出不良（目詰まり）が生じた。
【００４４】
（２）耐光性評価
インク ジェット記録用プリンタＥＭ−９３０Ｃ（セイコーエプソン（株）製）のカートリッジのイエロー部分に各インク組成物を充填したものを搭載した。このプリンタを用い、ＰＭ写真用紙（セイコーエプソン（株）製）に印刷を行った。
【００４５】
印刷パターンはＯＤ値が１．０となるように印刷ｄｕｔｙを調整し、１０ｍｍ×１０ｍｍのカラーパッチを印刷した。印刷解像度は７２０×７２０ｄｐｉとした。
【００４６】
光照射はキセノンウエザオメーターＣｉ−５０００（ＡＴＬＡＳ社製）を使用して行い、照度１０５Ｗ／Ｇ（３００〜４００ｎｍ＝約１５０，０００ｌｕｘ）、温度２４℃、湿度６０％の条件で、サンプル上に空気層と２ｍｍ厚のソーダライムガラスを設置した。
【００４７】
照射４００時間後および６００時間後のＯＤ値をそれぞれ、分光光度計ＧＲＥＴＡＧＳＰＭ１００（ＧＲＥＴＡＧ社製）を用いて測定し、ＯＤ値保持率を以下の基準で評価した。
Ａ：  初期に対してＯＤ値が７０％以上残っている。
Ｂ：  初期に対してＯＤ値が５０％以上７０％未満残っている。
Ｃ：  初期に対してＯＤ値が５０％未満になっている。
【００４８】
上記の評価の際の条件は、光源Ｄ５０、光源フィルターなしで、白色標準は絶対白とし、視野角は２°とした。
【００４９】
評価結果は、表２に示される通りであった。
【表２】
0005393946.tif 000007